(57)【要約】【課題】  排泄量が多い場合においても漏れやムレが生じにくく、装着感に優れており、高吸収性で漏れ防止性に優れた吸収性物品を提供すること。【解決手段】  液透過性の表面層２、液不透過性の防漏層３及び液保持性の吸収層４を有する吸収性物品において、前記吸収層４は、水で膨潤しない親水性繊維若しくは親水性発泡体、又は水で膨潤させた後に遠心脱水したときの水保持量が０．７ｇ／ｇ以下である親水性繊維若しくは親水性発泡体と、高吸水性ポリマーとからなり、吸収性物品１に生理食塩水を１０ｇ吸収させ、５分後に遠心脱水したときの該生理食塩水の固定化率が９０％以上であることを特徴とする。【選択図】    図１
2006006964.tif 000002
【特許請求の範囲】
【請求項１】
液透過性の表面層、液不透過性の防漏層及び液保持性の吸収層を有する吸収性物品において、
前記吸収層は、水で膨潤しない親水性繊維若しくは親水性発泡体、又は水で膨潤させた後に遠心脱水したときの水保持量が０．７ｇ／ｇ以下である親水性繊維若しくは親水性発泡体と、高吸水性ポリマーとからなり、
前記吸収性物品に生理食塩水を１０ｇ吸収させ、５分後に遠心脱水したときの該生理食塩水の固定化率が９０％以上であることを特徴とする吸収性物品。
【請求項２】
前記吸収層は、厚みが２．５ｍｍ以下であり、該吸収層の占有容積Ｖ0 （ｃｍ3 ）と、該吸収層を生理食塩水で膨潤させた後に遠心脱水したときの生理食塩水保持量Ｖ1 （ｇ）との比（Ｖ1 ／Ｖ0 ）が１ｇ／ｃｍ3 以上である請求項１記載の吸収性物品。
【請求項３】
前記防漏層は、水蒸気透過性である請求項１又は２記載の吸収性物品。
【請求項４】
水で膨潤しない前記親水性繊維若しくは前記親水性発泡体、又は水で膨潤させた後に遠心脱水したときの水保持量が０．７ｇ／ｇ以下である前記親水性繊維若しくは前記親水性発泡体の前記吸収層中における含有率が３０〜７０％であり、前記高吸水性ポリマーの前記吸収層中における含有率が３０〜７０％であり、且つ前記高吸水性ポリマーが、前記親水性繊維の集合体又は前記親水性発泡体中に３次元的に分散している請求項１〜３の何れかに記載の吸収性物品。
【請求項５】
前記吸収層は、排泄部に配される部分に肉厚部を有し、該肉厚部における厚みが１．５〜２．５ｍｍであり、該肉厚部の周辺部における厚みが０．５〜２．０ｍｍである請求項１〜４の何れかに記載の吸収性物品。
【請求項６】
前記吸収層は、該吸収層の表面層側の表面を形成する表面繊維層と、該表面繊維層の裏面側に積層され且つ高吸水性ポリマーを含有するか又は高吸水性ポリマーに接触させてある内部繊維層とを有し、該表面繊維層のクレム吸水度が該内部繊維層のクレム吸水度よりも小さい請求項１〜５の何れかに記載の吸収性物品。
【請求項７】
液透過性の表面層、液不透過性の防漏層及び液保持性の吸収層を有する吸収性物品において、
前記防漏層は、水蒸気透過性であり、
前記吸収性物品に生理食塩水を１０ｇ吸収させ、５分後に遠心脱水したときの該生理食塩水の固定化率が９０％以上であることを特徴とする吸収性物品。
【請求項８】
前記防漏層は、その濡れ張力が３７ｍＮ／ｍ以下である請求項７記載の吸収性物品。
【請求項９】
前記吸収層は、水で膨潤しない親水性繊維若しくは親水性発泡体、又は水で膨潤させた後に遠心脱水したときの水保持量が０．７ｇ／ｇ以下である親水性繊維若しくは親水性発泡体と、高吸水性ポリマーとからなる請求項７又は８記載の吸収性物品。
【発明の詳細な説明】
【技術分野】
【０００１】
本発明は、生理用ナプキン、使い捨てオムツ、失禁パッド、パンティライナー等の吸収性物品に関し、更に詳しくは、吸収性能に優れ、ムレの少ない、極めて装着感に優れた吸収性物品に関する。
【背景技術】
【０００２】
従来、着用中の湿度上昇を抑えてムレを低減した吸収性物品が提案されており、例えば特開平６−２１８００７号公報、特開平７−１３２１２６号公報等に記載のものがある。これらの公報に記載の技術は、吸収体中に絶乾パルプ、多量の高吸水性ポリマー、シリカゲルや塩化リチウム等の吸湿性を有する材料を含有させ、更に透湿性のバックシートを組み合わせたものである。
また、特表平１０−５０８５２１号公報には、透湿バックシートを用いた吸収性物品が記載されている。透湿性を有する２枚のシートを組み合わせることにより、圧力下においても、その透湿バックシートを通しての液の染み出しがないようにした技術である。
しかし、これらの技術においても、排泄された体液が、紙やパルプの繊維間中に固定されていない液として残るため、体液の排泄量が多い場合においては、固定されていない液から水蒸気が生じてムレが生じ易い。
【０００３】
また、特開平７−１８４９５６号公報には、疑似血液の平衡吸収膨潤後の遠心保持容量及び疑似血液の透過速度がそれぞれ所定値以上の吸収体を用いることにより、該吸収体からの液戻りを防止するようにした生理用ナプキンが提案されており、特開平６−２８７８８号公報には、嵩高性のセルロース繊維を混合して抄紙した、液体が最初に接する表面層とこれに重層する一以上の基盤層とを有する多層の吸収紙が提案されており、特開平９−１５６０１３号公報には、高吸水性ポリマーと嵩高性のセルロース繊維とを含む吸収性シートに、親水性の微細繊維又は親水性の微細粉体を含有させた吸収性シートが提案されている。
しかし、これらの公報にも、排泄量（液の吸収量）が多い場合においても、水蒸気の発生を顕著に抑制でき、ムレの発生を顕著に抑制できる吸収性物品の構成について何ら記載されていない。
【０００４】
【特許文献１】特開平６−２１８００７号公報
【特許文献２】特開平７−１３２１２６号公報
【特許文献３】特表平１０−５０８５２１号公報
【特許文献４】特開平７−１８４９５６号公報
【特許文献５】特開平６−２８７８８号公報
【特許文献６】特開平９−１５６０１３号公報
【発明の開示】
【発明が解決しようとする課題】
【０００５】
従って、本発明の第１の目的は、排泄量が多い場合においてもムレが生じにくく、装着感に優れており、高吸収性で漏れ防止性に優れた吸収性物品を提供することにある。
また、本発明の第２の目的は、使用時間が長い場合においてもムレが生じにくく、装着感に優れており、高吸収性で漏れ防止性に優れた吸収性物品を提供することにある。
【課題を解決するための手段】
【０００６】
本発明は、液透過性の表面層、液不透過性の防漏層及び液保持性の吸収層を有する吸収性物品において、前記吸収層は、水で膨潤しない親水性繊維若しくは親水性発泡体、又は水で膨潤させた後に遠心脱水したときの水保持量が０．７ｇ／ｇ以下である親水性繊維若しくは親水性発泡体と、高吸水性ポリマーとからなり、前記吸収性物品に生理食塩水を１０ｇ吸収させ、５分後に遠心脱水したときの該生理食塩水の固定化率が９０％以上であることを特徴とする吸収性物品を提供することにより、上記第１の目的を達成したものである（以下、第１発明というときは、この発明をいう）。
【０００７】
また、本発明は、液透過性の表面層、液不透過性の防漏層及び、液保持性の吸収層を有する吸収性物品において、前記防漏層は、水蒸気透過性であり、前記吸収性物品に生理食塩水を１０ｇ吸収させ、５分後に遠心脱水したときの該生理食塩水の固定化率が９０％以上であることを特徴とする吸収性物品を提供することにより、上記第２の目的を達成したものである（以下、第２発明というときは、この発明をいう）。
【発明の効果】
【０００８】
第１発明によれば、排泄量が多い場合においても漏れやムレが生じにくく、装着感に優れており、高吸収性で漏れ防止性に優れた吸収性物品を提供することができる。
例えば、本発明の吸収性物品においては、排泄量が多い場合であっても、吸収した殆どの液を完全に固定することができるため、排泄による着装内の湿度上昇や、ムレや液戻りによるベタツキを低減でき、快適な装着感が得られる。防漏層に透湿性のシートを使用した場合には、更に発汗による湿度や温度の上昇を効果的に抑えることができ、一層快適なものとなる。また、吸収体に使用する親水性材料は、材料自身が体液を保持しないか、又は液の保持量が小さいが故に、繊維の集合体中の空隙（もしくは発泡体の空隙）の体液が滞留し易い部分の空隙構造が、液を吸収しても安定であり、また空隙構造が高吸水性ポリマーまでの、体液の拡散誘導を促進している為、吸収された体液の殆どが、高吸水性ポリマーまで導かれ、ポリマーで完全に保持できる。
【０００９】
第２発明によれば、使用時間が長い場合においてもムレが生じにくく装着感に優れており、高吸収性で漏れ防止性に優れた吸収性物品を提供することができる。
即ち、第２発明の吸収性物品は、所定の液保持固定化率を有するため、吸収層から生じる水蒸気による着装内のムレや吸収層からの液戻りによる漏れが生じず、しかも防漏層が水蒸気透過性であるため一層着装内のムレが生じにくいものである。
特に、防漏層の濡れ張力が３７ｍＮ／ｍ以下の場合には、排泄液の表面張力が低い場合であっても防漏層を通して液が染み出しにくく、漏れ防止性に優れており、ムレや吸収層からの液戻りが生じにくい吸収性物品において、一層装着者に優れた装着感及び安心感を与えるものである。
【発明を実施するための最良の形態】
【００１０】
以下、本発明を、その好ましい実施形態に基づき図面を参照しながら説明する。図１には、第１及び第２発明の吸収性物品の一実施形態としての生理用ナプキンが示され、図２には、図１の生理用ナプキンの幅方向の断面が模式的に示されている。
本実施形態の生理用ナプキン１は、実質的に縦長の形状をしており、液透過性の表面層としてのトップシート２、液不透過性の防漏層としてのバックシート３、及び両層間に介在された液保持性の吸収層としての吸収体４を具備する。
トップシート２、バックシート３及び吸収体４は、それぞれ縦長形状を有しており、長手方向を一致させて一体化されている。
吸収体４は、ホットメルト粘着剤５を介してバックシート３と接着固定されている。ナプキン１の両側部には、吸収体４の両側縁を覆うように液不透過性の防漏シート６が配され、防漏部が形成されている。バックシート３の下面側には、粘着剤７が二本の帯状に塗布されて、ナプキン１をショーツ等の着用具に固定するための粘着部が形成され、該粘着部は、剥離シート８で保護されている。
また、トップシート２、バックシート３及び防漏シート６は、吸収体４の周縁部より外方に延出する部分において、ヒートシール１３により互いに接合固定されている。また、トップシート２と防漏シート６とは、吸収体４の両側部上面側において、ヒートシール１１により互いに接合されており、吸収体４の上面部は、トップシート２と、ヒートシール１２により一体化されている。
【００１１】
第１発明の吸収性物品における吸収層（吸収体）４は、水で膨潤しない親水性繊維若しくは親水性発泡体、又は水で膨潤させた後に遠心脱水したときの水保持量が０．７ｇ／ｇ以下、好ましくは０．５ｇ／ｇ以下である親水性繊維若しくは親水性発泡体と、高吸水性ポリマーとからなる。
水で膨潤しない親水性繊維若しくは親水性発泡体の形成材料としては、それ自体が膨潤しない樹脂、例えばポリエチレン、ポリプロピレン、ポリエステル、ポリウレタン、及びこれら２種以上の複合体等の合成樹脂が挙げられる。これらの合成樹脂は、その表面が疎水性であるため、親水化処理を行う必要がある。親水化処理の方法としては、前記合成樹脂からなる繊維又は成型後の発泡体に、界面活性剤の溶液を噴霧・塗工し、その表面に付着させる方法や、予め親水性の界面活性剤を前記合成樹脂に練り込み、その後、繊維又は、発泡体に成型し、その表面に界面活性剤をブリードさせる方法などがある。
【００１２】
親水化処理に用いる界面活性剤としては、親水基と親油基を持つ親水性の界面活性剤であれば特に制限されないが、アニオン系界面活性剤、及び、エチレンオキサイド系の付加モル数の高いノニオン系界面活性剤が好ましい。具体的には、スルホコハク酸エステル、アルキルエーテルサルフェート、ポリオキシエチレンアルキルエーテル、ポリオキシエチレンアルキルフェニルエーテル、グリセリン脂肪酸エステルなどが好ましい。これらの界面活性剤のうち、前記合成樹脂に対する使用割合が０．０５〜３重量％程度で十分な親水性を付与できるものが好ましい。界面活性剤は、一種を単独で又は二種以上を混合して使用できる。
【００１３】
水で膨潤させた後に遠心脱水したとき水保持量（以下、「水の遠心保持量」という）が０．７ｇ／ｇ以下、より好ましくは０．５ｇ／ｇ以下である親水性繊維若しくは親水性発泡体の形成材料としては、親水化処理の必要のない材料、即ちそれ自体が親水性表面を有する材料が挙げられ、セルロースの分子内又は分子間を適当な架橋剤によって架橋させた架橋セルロース繊維（パルプ繊維）やセルローススポンジ、セルロースの結晶化度を向上させたポリノジックレーヨン繊維、ポリビニルアルコール繊維、ポリビニルアルコールスポンジ、アクリル繊維、アクリルスポンジ等が挙げられる。これらの中でも、製造経費の面から、セルロースからなる木材パルプに架橋処理を施した架橋パルプ繊維が好ましい。
【００１４】
水の遠心保持量が０．７ｇ/ ｇを超える親水性繊維や親水性発泡体により吸収体を形成すると、これら親水性の繊維や発泡体中に体液が吸収され、その繊維や発泡体の弾性率が低下して、繊維間や発泡体の空孔中に体液が残留し易くなるため、残留した体液から放出される水蒸気により、装着環境内の湿度が上昇してしまう。
水の遠心保持量の測定方法については、実施例において後述する。
尚、通常の針葉樹パルプや広葉樹パルプ等の化学パルプは、水の遠心保持量が１〜２ｇ／ｇ程度である。以下、水の遠心保持量が０．７ｇ／ｇ以下の親水性繊維を「低膨潤性の親水性繊維」、水の遠心保持量が０．７ｇ／ｇ以下の親水性発泡体を「低膨潤性の親水性発泡体」ということがある。
また、セルロースの架橋剤としては、ジメチロールエチレン尿素及びジメチロールヒドロキシエチレン尿素などのＮ−メチロール化合物、クエン酸トリカルバリル酸及びブタンテトラカルボン酸などのポリカルボン酸、ポリグルシジルエーテル系化合物、並びにジアルデヒド系化合物が好ましく用いられる。
【００１５】
第１発明の吸収性物品における吸収層（吸収体）４は、上述した非膨潤性又は低膨潤性の親水性繊維又は親水性発泡体に加えて、高吸水性ポリマーを含有する。トップシートを透過した体液を、繊維間や発泡体の空孔中に滞留させることなく、その殆どを高吸水性ポリマーで吸収保持されるようにすることにより、排泄された体液からの水蒸気の発生が低減され、装着環境内の湿度上昇を効果的に防止することができる。
【００１６】
高吸水性ポリマーとしては、自重の２０倍以上の体液を吸収保持でき、且つゲル化し得るものが好ましい。例えば、デンプンや架橋カルボキシルメチル化セルロース、アクリル酸又はアクリル酸アルカリ金属塩の重合体又はそれらの共重合体等、ポリアクリル酸及びその塩並びにポリアクリル酸塩グラフト重合体を挙げることができる。ポリアクリル酸塩としては、ナトリウム塩が好ましい。
【００１７】
高吸水性ポリマーとしては、繊維間や発泡体の空孔から素早く体液を吸収して保持する機能を有し、且つ体液を吸収して膨潤した後もポリマー面が乾燥状態に保たれ、蒸気を発散し難く、吸収膨潤後もポリマー間の体液の移動を妨げないものが好ましい。このような機能は、ポリマーが均一な架橋構造を有していると発現し難いため、高吸水性ポリマーは架橋密度勾配を有していることが好ましい。
【００１８】
高吸水性ポリマーに架橋密度勾配を持たせる方法としては、例えば高吸水性ポリマーとしてポリアクリル酸塩を用いた場合には、ポリアクリル酸塩の官能基と反応し得る架橋剤（以下、ポリマー架橋剤という）によって、更にポリアクリル酸塩と反応させて、ポリマー表面を互いに架橋させる方法などが挙げられる。上記のポリマー架橋剤としては、カルボキシル基と反応し得る２個以上の官能基を有する化合物が好ましく、例えば、エチレングリコールジグリシジルエーテル、ポリエチレングリコールジグリシジルエーテル、グリセリントリグリシジルエーテル等のポリグジシジルエーテル、グルタールアルデヒド、グリオキザール等のポリオール及びエチレンジアミン等のポリアミン類を挙げることができる。
【００１９】
また、高吸水性ポリマーの粒子形態は、非球形状であることが好ましい。粒子形態が非球形状であると、高吸水性ポリマーが体液を吸収して膨潤した際の粒子の再配列や密着による、ポリマー粒子間の空隙の減少を防止することができる。これにより、球状粒子の場合に生じ易いゲルブロッキングを防止でき、ポリマーによる迅速且つ充分な吸収が行われる。
【００２０】
非球形状の高吸水性ポリマーを得る方法としては、塊状重合で得られた高吸水性ポリマーを粉砕して非球形状とする方法や、高吸水性ポリマー製造時に、得られるポリマー粒子同士を、ポリマー架橋剤により更に接触反応により互いに結合させて、ポリマー粒子を一次粒子とする団粒化物からなる不定形の高吸水性ポリマーを得る方法、ポリマー製造時のポリマー分散剤の選定により不定形のポリマーなどを得る方法などがある。
【００２１】
高吸水性ポリマーは、上述した親水性繊維又は親水性発泡体と併用され、その併用の態様としては、高吸水性ポリマーを親水性繊維の集合体もしくは親水性発泡体中に、散布等により層状に配置したり、均一に分散させるなど、特に制約はないが、高吸水性ポリマーが、親水性繊維の集合体もしくは発泡体中に３次元的に分散していることが好ましい。３次元的に分散していると、繊維もしくは発泡体と高吸水性ポリマーとの接触面積が大きくなり、トップシートを透過した体液を、繊維間や発泡体の空孔中に滞留させることなく迅速に高吸水性ポリマーに吸収させることができ、湿度上昇の防止効果が一層向上する。
ここで、「３次元的に分散」とは、繊維集合体もしくは発泡体の間に線状や層状に吸水性ポリマーが存在する形ではなく、繊維集合体もしくは発泡体の間の平面方向のみならず厚み方向にも高吸水性ポリマーが分散して存在することを意味する。
【００２２】
また、高吸水性ポリマーは、生理食塩水に対する遠心保持量が２５ｇ以上であることが好ましく、３０ｇ以上であることが一層好ましい。尚、測定方法については、実施例において後述する。
【００２３】
吸収層（吸収体）４中における、水で膨潤しない親水性繊維若しくは親水性発泡体、又は水の遠心保持量が０．７ｇ／ｇ以下である親水性繊維若しくは親水性発泡体の含有量は、該吸収層（吸収体）４の全重量に対して３０〜７０％であることが好ましく、特に４０〜７０％であることが好ましい。
非膨潤性又は低膨潤性の親水性繊維若しくは親水性発泡体の含有量が、上記範囲内であると、吸収性物品の液固定化率をより高くすることができ、且つ、吸収体の形態安定性やポリマー固定性等を向上させることができる。
非膨潤性の親水性繊維若しくは親水性発泡体と、低膨潤性の親水性繊維若しくは親水性発泡体との両者が吸収層（吸収体）に含まれていても良く、その場合、両者の合計含有量が上記範囲内であることが好ましい。
【００２４】
また、吸収層（吸収体）４中における、高吸水性ポリマーの含有量は、該吸収層（吸収体）４の全重量に対して３０〜７０％であることが好ましく、特に３５〜６０％であることが好ましい。高吸水性ポリマーの含有量が、上記範囲内であると、吸収性物品の液固定化率が高く、且つ、着用者の動きによる吸収体の形態安定性及びポリマーの固定性等の面より良好なものを設計し易い。
吸収層（吸収体）４中における、非膨潤性又は低膨潤性の上記親水性繊維又は上記親水性発泡体と、高吸水性ポリマーとの配合割合は、重量比（前者／後者）で３／７〜７／３が好ましい。
【００２５】
第２発明の吸収性物品における吸収層（吸収体）４としては、上述した非膨潤性又は低膨潤性の上記親水性繊維又は上記親水性発泡体と高吸水性ポリマーとからなるものを用いることができるが、それに制限されず、例えば水の遠心保持量０．７ｇ／ｇ超の繊維又は発泡体からなるもの等を用いることもできる。
第２発明の吸収性物品においては、液不透過性の防漏層が水蒸気透過性を有しているため、吸収体中に固定されていない非固定水が蒸発して水蒸気となったものが、該防漏層を通して発散し、その結果、非固定液量が減少する。即ち、吸収体中に使用できる親水性繊維又は発泡体の使用範囲が拡がり、水の遠心保持量が０．７ｇ／ｇ以下の繊維又は発泡体に制限されるものではない。
【００２６】
本発明の吸収性物品（生理用ナプキン）１は、生理食塩水を１０ｇ吸収させ、５分後に遠心脱水したときの該生理食塩水の固定化率（以下、液保持固定化率という）が９０％以上、好ましくは９３％以上である。液保持固定化率は高い程好ましく上限値は１００％である。液保持固定化率の測定方法については、実施例において後述する。
液保持固定化率が９０％未満であると、吸収体からの蒸気発散量が増加し、湿度が上昇して、装着中のムレ感が増大してしまう。また、９０％以上であると、保持した液が再度放出されることによる漏れが生じない。
【００２７】
液保持固定化率を９０％以上とするための構成は、特に制限されるものではないが、上述した親水性繊維又は親水性発泡体と上述した高吸水性ポリマーとから吸収体４を構成し、トップシートを透過した体液を、繊維間もしくは発泡体の空孔中に滞留させずに、迅速に高吸水性ポリマーに吸収させるようにすることが好ましく、更に、トップシートを透過した体液が、吸収体表面から該吸収体の内部に配合した高吸水性ポリマーの全体に素早く吸収拡散されるようにすることが好ましい。
【００２８】
具体的には、高吸水性ポリマーの近傍の親水性繊維からなる集合体もしくは親水性発泡体は、ＪＩＳ  Ｐ８１４１に準拠して測定した、生理食塩水に対する１分後のクレム吸水度（以下、単にクレム吸水度という）が４０ｍｍ以上、特に５０ｍｍ以上であることが好ましい。このような拡散性は、親水性繊維の繊維径を適切に選択したり、発泡体中の空隙の孔径等を調整して、比表面積を高めることにより調整できる。
【００２９】
更には、吸収体表面から、高吸水性ポリマー近傍にかけて、親水性繊維の集合体もしくは親水性発泡体の拡散性に勾配を持たせ、高吸水性ポリマー近傍の親水性繊維の集合体もしくは発泡体の拡散性を、吸収体表面における拡散性よりも向上させることが好ましい。
【００３０】
拡散性を向上させる方法としては、例えば、親水性繊維として水に膨潤しない合成繊維を親水化処理した繊維を用いる場合、その繊維径を小さくして繊維の比表面積を高くすれば良い。この場合、平均繊維直径は２０μｍ以下、特に０．１〜１０μｍであることが好ましい。このような平均繊維直径を有する繊維を含む繊維集合体としては、繊維を極細にできる、メルトブローン不織布を用いることが好ましい。更には、高吸水性ポリマーと３次元的に絡ませるために、メルトブローンの噴出し口から、繊維が堆積するまでの間にポリマーを散布し、３次元的にポリマーと繊維と絡ませた、シート材料を得ることができる。
【００３１】
また、高吸水性ポリマー近傍の親水性繊維もしくは親水性発泡体の拡散性を、吸収層（吸収体）表面よりも向上させた吸収層（吸収体）としては、該吸収層（吸収体）の表面層（表面シート）側の表面を形成する表面繊維層と、該表面繊維層の裏面側に積層された内部繊維層とを有し、該内部繊維層は、高吸水性ポリマーを含有するか又は高吸水性ポリマーに接触させてあり、該表面繊維層のクレム吸水度が、該内部繊維層のクレム吸水度よりも小さいものが好ましい。
【００３２】
内部繊維層は、上述したように、クレム吸水度が４０ｍｍ以上、特に５０ｍｍ以上であることが好ましく、表面繊維層は、クレム吸水度が４０ｍｍ未満、特に５〜３５ｍｍであることが好ましい。
表面繊維層と内部繊維層とのクレム吸水度を異ならせ、拡散性の勾配を持たせた場合、特に表面繊維層のクレム吸水度を４０ｍｍ未満とし内部繊維層のクレム吸水度を４０ｍｍ以上とした場合、表面繊維層が吸収した体液等の液体を、毛細管浸透圧により、内部繊維層内の高吸水性ポリマーに素早く導き吸収させることができる。
内部繊維層は、一枚の不織布内に高吸水性ポリマーが分散しているものでも、二枚の不織布間に高吸水性ポリマーが挟まれた構成のものでも良い。
尚、高吸水性ポリマー近傍の親水性繊維を０．１〜１０μｍの極細にすると共に、吸収体表面の繊維を１０〜１００μｍと太くし、径の異なる２種類の繊維を用いる場合、その配合割合は、重量比（前者／後者）で３／７〜９／１であることが好ましい。
【００３３】
また、高吸水性ポリマー近傍の親水性繊維もしくは親水性発泡体の拡散性を、吸収体表面よりも向上させたる方法としては、例えば上述した繊維径の小さいメルトブローン不織布の繊維間隙に高吸水性ポリマーを保持させた複合シート（内部繊維層）の上に、繊維径が大きく水に膨潤しない合成繊維を親水化処理した繊維からなる不織布（表面繊維層）を重ね合わせ、重ね合わせた不織布が吸収体の表面側に位置するようにして、吸収体を製造する。吸収体の表面側に配する不織布としては、ポリマー近傍の繊維よりも繊維径が大きい、繊維直径１０μｍ〜１００μｍの親水化処理された合成繊維で、ポリエチレン、ポリプロピレン、ポリエステル、ポリウレタン及びこれら２種以上の複合体等の合成繊維からなる、スパンボンド不織布、ヒートロール不織布、サクションヒートボンド不織布等が好ましい。
【００３４】
また、親水性繊維として、水の遠心保持量が０．７ｇ/ ｇ以下の親水性繊維を用いた場合に拡散性を向上させる場合においては、親水性繊維からなる繊維集合体の繊維密度を適宣調整したり、比表面積の高い極細パルプ、例えば、広葉樹パルプを少量配合することが好ましい。
拡散性に勾配を持たせる方法としては、吸収体表面よりもポリマー近傍の繊維密度を高めたり、ポリマー近傍に上述の、比表面積の高い極細パルプ、例えば、広葉樹パルプを少量配合したりして、拡散勾配を形成させる。
【００３５】
水の遠心保持量が０．７ｇ/ ｇ以下の親水性繊維と高吸水性ポリマーとが複合化された吸収体を得るには、乾式法及び湿式法などその方法は限定されない。
例えば乾式法においては、該親水性繊維を空気中で積繊し、その後その繊維集合体上に高吸水性ポリマーを散布、もしくは該親水性繊維と高吸水性ポリマーを混合しながらシート状に積繊して製造する。またシート状態の乾燥及び湿潤強度を得るため、ポリエチレン、ポリプロピレン、ポリエステル繊維や、それらの複合繊維からなる、熱融着性繊維を、該親水性繊維と混合積繊し、その後、熱処理等により熱融着繊維を互いに接着して製造することや、アクリル酸エステル共重合体、アクリル酸エステル・酢酸ビニル共重合体、エチレン・酢酸ビニル共重合体等の結合剤を噴霧・乾燥することにより、乾燥及び湿潤強度のあるシート材料を得ることができる。
【００３６】
湿式法で得る方法としては、親水性繊維を水中で分散し、その後該親水性繊維を抄紙ワイヤーで、シート状態に積繊し、ドライヤーで乾燥する前の湿潤したシートの上に高吸水性ポリマーを散布する事で、高吸水性ポリマーがシートから吸水し、粘着性を発現し、さらに別のシート材料を重ね合わせ、ドライヤーで乾燥する事で、高吸水性ポリマーが該親水性繊維に接着乾燥した、シート材料を得る方法などがある。特に、湿式法で得る方法の場合においては、吸水性ポリマー近傍の繊維が、ポリマーの含水による粘着性の発現及び、その後乾燥する事により、ポリマーの周りに集められ、より繊維密度が高くなり、自動的に繊維の拡散勾配ができ、より好ましい製法である。
また、水の遠心保持量が０．７ｇ/ ｇ以下の親水性繊維と水に膨潤しない合成繊維を親水化処理した繊維とを組み合わせて拡散勾配を持たせても良い。
【００３７】
本発明において、吸収層（吸収体）４の占有容積Ｖ0 と、該吸収層（吸収体）４を生理食塩水で膨潤させた後に遠心脱水したときの生理食塩水保持量Ｖ1 （ｇ）との比（Ｖ1 ／Ｖ0 ）が１ｇ／ｃｍ3 以上であることが好ましい。この占有容積Ｖ0 と生理食塩水保持量Ｖ1 との比（以下、容積保持量比Ｐという）は、１．５ｇ／ｃｍ3 以上であることがより好ましく、高ければ高い程好ましい。
容積保持量比Ｐが１ｇ／ｃｍ3 以上であると、吸収層（吸収体）の保持絶対量が充分で、繊維集合体の繊維間もしくは発泡体中の吸収空間に体液が残留することを効果的に防止でき、漏れが生じたり、蒸気として発散することを、より一層防止することができる。
【００３８】
吸収層の占有容積Ｖ0 （ｃｍ3 ）は、吸収層の２．５ｇ／ｃｍ2 の荷重下における占有容積を意味し、吸収層の２．５ｇ／ｃｍ2 荷重下における厚みと該吸収層の占有面積（平面積）とを乗じて得られる。また、吸収層を生理食塩水で膨潤させた後に遠心脱水したときの生理食塩水保持量Ｖ1 は、具体的な測定法を後述するが、該吸収層中に完全に固定できる生理食塩水の保持量（ｇ）を求めたものである。容積保持量比Ｐが１ｇ／ｃｍ3 以上であると、該吸収層中の体液の流れが理想化されていれば、該吸収層の占有容積Ｖ0 に吸収された体液を、高吸水性ポリマーで吸収保持できる。
【００３９】
生理食塩水保持量Ｖ1 は、その吸収性物品の用途や製品サイズによっても異なるが、例えば生理用品においては、吸収体の生理食塩水保持量Ｖ1 を、吸収体の面積（平面積）で除した、吸収体（吸収層）１ｍ2 当たりの吸収保持量が、１０００ｇ/ ｍ2 以上が好ましく、２０００ｇ/ ｍ2 以上がより好ましい。
【００４０】
本発明において、吸収層（吸収体）４は、その厚みが２．５ｍｍ以下であることが好ましい。
吸収層の厚みが２．５ｍｍ以下であると、装着時の違和感をより低減させることができ、また、吸収性物品の単位容積が減少するので吸収体からの蒸気発散量が減少し、着装内の湿度上昇やムレを一層低減ないし防止することができる。尚、吸収性能とのバランス等を考慮すると、吸収層の厚みの下限値は０．５ｍｍ程度である。尚、吸収層の厚みは、２．５ｇ／ｃｍ2 の荷重下において測定する。
【００４１】
本実施形態の生理用ナプキン１における吸収体４は、図１及び２に示す如く、着用時に着用者の排泄部に配される部分に肉厚部４ａを有している。より具体的には、排泄部に配される中央部に肉厚部４ａを有しており、該肉厚部４ａによりナプキン１の上面（肌当接面Ｐ）に隆起部が形成されている。
肉厚部４ａにおける吸収体４の厚みＷ１は１．５〜２．５ｍｍと薄型であることが好ましく、該肉厚部４ｂの周辺部における吸収体４の厚みＷ２は０．５〜２．０ｍｍであることがより好ましい。また、厚みＷ２に対する厚みＷ１の比（Ｗ１／Ｗ２）は、１．５〜４であることが好ましい。
吸収材料を排泄部に偏在化させることで、排泄された体液を広がらせず、中央部分で集中して吸収可能となる。これにより、吸収体が吸収する面積がより小さいものとなり、湿度上昇も少なく、また周辺部をより薄くすることで、湿度/ 温度の発散がより効果的となり得る。
【００４２】
肉厚部４ａの面積は、吸収体４の肌当接面Ｐ側の面（上面）の全面積に対して１０〜５０％であることが好ましい。肉厚部４ａの形状及び寸法は、吸収性物品の用途に応じて適宜に決定することができるが、長さ方向がナプキンの長手方向と一致する縦長の形状が好ましく、その寸法は、例えば昼用のレギュラーサイズナプキンである、製品長１８０〜２６０mmのサイズにおいては、幅２０〜５０mm、長さ６０〜１５０mmとすることが好ましく、夜用サイズの製品長２６０〜３５０mmのサイズにおいては、幅２０〜５０mm、長さ１００〜２５０mmとすることが好ましい。
【００４３】
バックシート（防漏層）３は、水蒸気透過性であることが好ましい。防漏層を水蒸気透過性とすることにより、運動等による着用者の発汗に起因する水蒸気を防漏層を介して外部に効率的に発散でき、吸収体がその殆どの体液を吸収保持することが可能であることの相乗効果により、着装内の湿度上昇及びそれによるムレの発生を効果的に防止できる。また、吸収体も薄型の場合、着装内にこもった温度も放出しやすく、温度/ 湿度を快適に保つ吸収性物品の構造となる。
【００４４】
バックシート（防漏層）３の水蒸気透過性の程度は、ＪＩＳ  Ｚ０２０８に従い測定された透湿度（以下、透湿度というときは、この方法により測定されたものをいう）が、０．３ｇ／（１００ｃｍ2 ・ｈｒ）以上、特に０．７ｇ／（１００ｃｍ2 ・ｈｒ）以上、更には１．０〜５．０ｇ／（１００ｃｍ2 ・ｈｒ）であることが、着装内の湿度上昇防止の点から好ましい。
水蒸気透過性とする場合の防漏層の形成材料としては、防水性があり水蒸気透過性を有していれば特に限定されないが、ポリエチレンやポリプロピレンもしくはそれら混合物からなる疎水性の熱可塑性樹脂に、炭酸カルシウムや硫酸バリウム等からなる微小な無機フィラーを溶融混合して、フイルムを製膜し、該フイルムを１軸又は２軸延伸して得られる多孔性のフイルムや、サイズ処理のされた防水紙や、メルトブローン等の製法により得られる疎水性の微細な熱可塑性繊維からなる不織布や、それら多孔性のフイルム、防水紙、疎水性の微細な熱可塑性繊維からなる不織布の複合シート等が挙げられる。
【００４５】
通常、尿等の排泄液の表面張力は５０〜６０ｍＮ／ｍであり、血液の表面張力は約５０ｍＮ／ｍ程度であるが、生理用ナプキン等においては、極稀に非常に表面張力の低い経血が排泄される場合がある。また、使い捨てオムツなどの場合においても、表面材や吸収体の構成素材に、界面活性剤を材料に付着させ親水性をより高める等の処理を行ったときに、多量に排泄された尿等に界面活性剤が溶解し、その尿の表面張力を低下させる場合がある。
このような、表面張力が非常に低い尿や経血等の液が、吸収体に吸収された場合、防漏層に透湿バックシートを用いていると、その透湿シートの微細孔に液が浸透し、外部に染み出して漏れる場合がある。
上述した特表平１０−５０８５２１号に記載の技術は、透湿バックシートを通しての液の染み出しを防止した技術であるが、透湿バックシートの物理的な厚みや構造により染み出しを防止するもので、バックシートが２枚必要であり、加工原反が増えて加工機が複雑化したり、コストアップになるのみならず、表面張力の低い経血等が排泄された場合には、液が外部に染み出す恐れがある。更に、上述したように体液の排泄量が多い場合、水蒸気が生じてムレが生じ易い。
【００４６】
水蒸気透過性の防漏層は、吸収性物品が吸収保持すべき排泄液の表面張力が極めて低い場合においても、液が防漏層の微細孔に浸透して外部に染み出さないようにする観点から、その濡れ張力が３７ｍＮ／ｍ以下であることが好ましく、３５ｍＮ／ｍ以下がより好ましい。ここで、防漏層の濡れ張力とは、防漏層を構成するシート材を水平面上に載置し、上方から所定の表面張力を有する試験液を滴下させたとき、その試験液が裏面側に染み出さない試験液の内の最低の表面張力を有する試験液の表面張力の値を意味し、具体的な測定方法については、実施例において後述する。
このような濡れ張力の低い防漏層は、例えば、炭酸カルシウムや硫酸バリウム等の無機フィラーを熱可塑性樹脂に混合し、製膜延伸して得られた多孔性フィルムを用いる場合、無機フィラーを熱可塑性樹脂に均一に分散させるための分散剤として、より表面エネルギーの低い親油性の分散剤を用いることにより得ることができる。尚、水蒸気透過性の防漏層は、複数枚のシート材から構成されていても良いが、一枚のシート材からなることが好ましい。
【００４７】
トップシート（表面層）２の形成材料としては、不織布タイプや、フイルムに開孔を施した開孔フィルム等、従来吸収性物品に使用されている各種のものを特に制限されずに使用することができるが、ポリエチレン、ポリプロピレン、ポリエステル、ポリエチレン−ポリプロピレン複合繊維、ポリエチレン−ポリプロピレン複合繊維やそれらを混合して、不織布を製造し、立体的な開孔処理を施した開孔不織布が好ましい。開孔フィルムは、着用者の皮膚との接触面積が大きく、未開孔部分は通気性を有していないのに対し、不織布を開孔処理したものは、不織布の未開孔部分でも、繊維間の部分が通気性を有しており、しかも立体的に開孔する事で、表面材の開孔側部の平面方向においても通気性が有るため、着装内の湿度上昇及びそれによるムレの発生をより効果的に抑制することができる。
【００４８】
従来、不織布からなる表面材は、開孔フィルムと比較して、不織布中に吸収体からの液戻りにより、液が染みやすく漏れ易いといったような、欠点を有していたが、本発明においては、吸収層に吸収された体液の殆どがポリマーで吸収保持され、表面層への液戻りが極めて少ないので、従来の不織布タイプの欠点は解決される。
本発明は、生理用ナプキンの他、使い捨てオムツ、失禁パッド、パンティライナー等に適用することもできる。
【実施例】
【００４９】
以下、本発明を、実施例及び比較例に基づき更に説明する。
＜高吸水性ポリマーＡ＞
攪拌機、還流冷却機、滴下濾斗及び、窒素ガス導入管を備えた、５００ｍｌの４つ口丸底フラスコに、シクロヘキサン２３０ｍｌ及び、ソルビタンモノステアレート〔商品名；レオドールSPS-12、花王（株）製〕１．４ｇを仕込み、攪拌して均一溶液とした。これとは別に三角フラスコで、アクリル酸モノマー３０ｇを、水３９ｇに溶解したカセイソーダ１３．４ｇで中和してモノマー濃度が４５％（水分量５５％）のモノマー水溶液を得た。
次いで、このモノマー水溶液中に過硫酸カリウム０．１ｇを加えて溶解した。得られたモノマー水溶液を、シクロヘキサン等を仕込んだ上記４つ口丸底フラスコ中に、窒素雰囲気下に滴下した後、これを７０〜７５℃に昇温させ、重合を開始させた。次いで、共沸脱水（シクロヘキサンは還流）により、シクロヘキサン中に懸濁しているポリマー中の水分量を３５％にコントロールした。この後、エチレングリコールジグリシジルエーテル０．０３ｇを、水１ｍｌに溶解した水溶液を７３℃で添加し、この温度下に２時間保持した後、シクロヘキサンを除去し、得られたポリマーを８０〜１００℃で減圧下に乾燥し、高吸水性ポリマーＡを得た。この高吸水性ポリマーＡは、表面に架橋密度勾配を有しており、粒子表面が不定形であり、生理食塩水に対する遠心保持量が３３ｇ/ ｇである。
【００５０】
＜高吸水性ポリマーＢ＞
高吸水性ポリマーＡの製造に用いたものと同じ４つ口丸底フラスコに、シクロヘキサン２３０ｍｌ及び、エチルセルロース〔商品名；N −２００、ハーキュリーズ  ファーイースト（株）製〕１．９４ｇを仕込み、攪拌して均一溶液とした。また、高吸水性ポリマーＡの製造に用いたアクリル酸のモノマー水溶液と同一同量のモノマー水溶液を用意した。
次いで、上記の４つ口丸底フラスコ中の溶液温度を７０〜７５℃に昇温し、これにモノマー水溶液を、窒素雰囲気下に１．５時間かけて滴下した後、これを７０〜７５℃に０．５時間保ち、重合を終了させた。その後、シクロヘキサンを除去し、得られたポリマーを８０〜１００℃で減圧下に乾燥して、高吸水性ポリマーＢを得た。この高吸水性ポリマーＢは、架橋密度勾配は有しておらず、粒子が球形であり、生理食塩水に対する遠心保持量が２８ｇ/ ｇである。
【００５１】
＜吸収体Ａ＞
繊維直径１５μｍ（２．２ｄｔｅｘ）の鞘／芯＝ポリエチレン／ポリエステル（ポリエチレンテレフタレート）の芯鞘複合繊維に、アルキルフォスフェートとソルビタン脂肪酸エステルとを１対１に混合した界面活性剤を、繊維に対して０．４重量％に付着させて水で膨潤しない親水性繊維を得、該親水性繊維１００％からなるクレム吸水度１０ｍｍ、坪量２０g/ｍ2 のサクションヒートボンド不織布（表面繊維層）を製造した。
次いで、直鎖低密度ポリエチレン〔エチレン・１オクテン共重合体  三井石油化学（株）製〕中に、親水化界面活性剤として、ポリオキシエチレンソルビタンモノラウレート〔エチレンオキサイド付加モル数６、花王（株）製〕を１重量％混合し、これを溶融噴出し法（メルトブローン法）により、平均繊維直径８μｍの水で膨潤しない繊維として、上記サクションヒートボンド不織布上に坪量３０g/ｍ2 で積層させ、２種類の不織布からなる積層シートを得た。尚、サクションヒートボンド不織布上に形成されたメルトブローン不織布（内部繊維層）のクレム吸水度は５５ｍｍであった。そして、積層シートにおけるメルトブローン不織布側に、高吸水性ポリマーＡを、坪量４０g/ｍ2 で散布し、更に、高吸水性ポリマーＡ上に、前記メルトブローン不織布を形成したのと同様にして、親水化剤を内添した前記直鎖低密度ポリエチレン繊維（平均繊維直径８μｍ）を坪量３０g/ｍ2 で吹き付け、トータル坪量１２０g/ｍ2 のポリマーシートＡを得た。
別途、親水化剤を内添した前記直鎖低密度ポリエチレン繊維（平均繊維直径８μｍ）を、溶融噴出し口からネット上に堆積するまでの間に、繊維と同量の高吸水性ポリマーＡを混合させて堆積させ、トータル坪量８０g/ｍ2 （内高吸水性ポリマーＡの坪量４０g/ｍ2 ）のポリマーシートＢを製造した。
そして、ポリマーシートＡを、長さ１７５mm幅１４０mmの寸法に切り出すと共に、ポリマーシートＢを、長さ８０mm幅３５mmの寸法に２枚切りだし、図１及び２に示す吸収体４の如く、ポリマーシートＡを、サクションヒートボンド不織布側を表面側として、図２中のシート４１のように幅方向に折りたたむと共に、ポリマーシートＡの中央部に、図２中のシート４２のようにポリマーシートＢを２枚積層して配置し、吸収体を得た。これを吸収体Ａとした。
【００５２】
＜吸収体Ｂ＞
吸収体Ａに用いたポリマーシートＡを、長さ１７５mm幅１４０mmの寸法に切り出すと共に、吸収体Ａに用いたポリマーシートＢを、長さ１７５mm幅７０mmの寸法に切り出した。そのポリマーシートＡを、そのサクションヒートボンド不織布側が表面側となるように幅方向に折りたたんで二層とし、その二層間にポリマーシートＢを介在させて、吸収体とした。これを吸収体Ｂとした。
【００５３】
＜吸収体Ｃ＞
水の遠心保持量が１．１ｇ/ ｇの木材化学パルプ（商品名；NB-416L 、ウエハウザー（株）〕１００ｇを、架橋剤として、ジメチロールジヒドロキシエチレン尿素〔商品名；Sumitex   ResinNS-19、住友化学工業（株）製〕を５重量％、金属触媒〔商品名；SumitexAccelerator  X-110 、住友化学工業（株）製〕を３重量％含んだ架橋剤水溶液１０００ｇに分散させて、上記架橋剤水溶液の量が、木材パルプ重量に対し、２００重量％になるまで脱液し、電気乾燥機中に１３５℃で１０分間加熱し、パルプ中のセルロースの分子間及び分子内を架橋して架橋パルプＡを得た。得られた架橋パルプＡの水の遠心保持量は０．３５ｇ／ｇであった。
また、水の遠心保持量が、１．３ｇ/ ｇの広葉樹木材パルプLBKP〔商品名；PRIME   ALBEAT  ASPEN   HANDWOOD、ウエハウザー（株）〕１００ｇを、同様の手順にて、架橋処理して、架橋パルプＢを得た。得られた架橋パルプＢの水の遠心保持量は０．４５ｇ／ｇであった。
架橋パルプＡと高吸水性ポリマーＡを１対１で空気中にて混合積繊し、坪量９０g/ｍ2 のシートを得、更に、アクリル酸エステル共重合体〔商品名；モビニール７１０、ヘキスト合成（株）製〕をシート全体に実分で１０g/ｍ2 噴霧・圧縮・乾燥し、トータル坪量１００g/ｍ2 のポリマーシートＣ（内部繊維層）を得た。このシートのクレム吸水度は４３ｍｍである。
架橋パルプＡと架橋パルプＢと高吸水性ポリマーＡを、４対１対５で空気中にて混合積繊し、坪量９０g/ｍ2 のシートを得、更に、アクリル酸エステル共重合体〔商品名；モビニール７１０、ヘキスト合成（株）製〕をシート全体に実分で１０g/ｍ2 噴霧・圧縮・乾燥し、トータル坪量１００g/ｍ2 のポリマーシートＤを得た。このシートのクレム吸水度は５０ｍｍである。
得られたポリマーシートＣと、吸収体Ａの製造に用いたのと同じクレム吸水度１０ｍｍ、坪量２０ｇ／ｍ2 のサクションヒートボンド不織布（表面繊維層）とを積層し、得られた積層シートを長さ１７５mm幅１４０mmの寸法に切り出すと共に、ポリマーシートＤを、長さ８０mm幅３５mmの寸法に切り出し、図１及び２に示す吸収体４の如く、切り出した積層シートを、そのサクションヒートボンド不織布側が表面側となるように、図２中のシート４１のように幅方向に折り畳むと共に、その中央部に、積層シート間に介在させるようにポリマーシートＤを一枚配置し、吸収体を得た。これを吸収体Ｃとした。
【００５４】
＜吸収体Ｄ＞
架橋パルプＡとポリビニルアルコール繊維〔商品名；フィブリボンド  三昌（株）〕とを９７対３の比率で水中に分散させて混合し抄紙ネットで抄造乾燥して、クレム吸水度５０ｍｍ、坪量３５g/ｍ2 の湿式不織布Ａ（内部繊維層）を得た。湿式不織布Ａのものと同組成のスラリーより、乾燥した時の坪量が２５g/ｍ2 となるように抄紙ネットでウェブを抄造し、乾燥前の湿潤したウェブ上に、高吸水性ポリマーＡを坪量４０g/ｍ2 となるように均一に散布し、更にそのポリマーＡの上に湿式不織布Ａを貼り合わせた後、乾燥ドライヤーにて圧縮乾燥して一体化し、トータル坪量１００g/ｍ2 のポリマーシートＦを得た。
また、架橋パルプＡと架橋パルプＢと上記のポリビニルアルコール繊維を、８７対１０対３の比率で水中に分散させて混合し、抄紙ネットで抄造乾燥して、クレム吸水度５５ｍｍ、坪量３０g/ｍ2 の湿式不織布Ｂを得た。湿式不織布Ｂのものと同組成のスラリーより、乾燥した時の坪量が２０g/ｍ2 となるように抄紙ネットでウェブを抄造し、乾燥前の湿潤したウェブ上に、高吸水性ポリマーＡを坪量５０g/ｍ2 となるように均一に散布し、更にそのポリマーＡの上に湿式不織布Ｂを貼り合わせた後、乾燥ドライヤーにて圧縮乾燥して一体化し、トータル坪量１００g/ｍ2 のポリマーシートＧを得た。
得られたポリマーシートＦを、長さ１７５mm幅１４０mmの寸法に切り出すと共に、ポリマーシートＧを、長さ８０mm幅３５mmの寸法に２枚切りだし、図１及び２に示す吸収体４の如く、切り出したポリマーシートＦを、図２中のシート４１のように幅方向に折りたたむと共に、ポリマーシートＦの中央部に、図２中のシート４２のようにポリマーシートＧを２枚積層した。更に、ポリマーシートＧを中央部に含んだポリマーシートＦの肌当接面側に、吸収体Ａに使用したクレム吸水度１０ｍｍのサクションヒートボンド不織布（表面繊維層）を長さ１７５mm幅７０mmで切り出し積層し、吸収体を得た。これを吸収体Ｄとした。
【００５５】
＜吸収体Ｅ＞
水の遠心保持量が１．１ｇ/ ｇの木材化学パルプ〔商品名；NB-416L 、ウエハウザー（株）〕と高吸水性ポリマーＡとを、空気中で１対１で空気中にて混合積繊し、坪量９０g/ｍ2 のシートを得、更に、アクリル酸エステル共重合体〔商品名；モビニール７１０、ヘキスト合成（株）製〕をシート全体に実分で１０g/ｍ2 噴霧・乾燥し、トータル坪量１００g/ｍ2 のポリマーシートＨを得た。このシートのクレム吸水度は４０ｍｍである。
得られたポリマーシートＨを、長さ１７５mm幅１４０mmの寸法に１枚及び、長さ８０mm幅３５mmの寸法に２枚切り出し、図１及び２に示す吸収体の如く、大きい一枚のポリマーシートＨの中央部に、小さい２枚のポリマーシートＨを積層して吸収体を得た。これを吸収体Ｅとした。
【００５６】
＜吸収体Ｆ＞
水の遠心保持量が１．３ｇ/ ｇの木材化学パルプ〔商品名；SKEENA  PRIME,スキーナセルロース社（Skeena Cellulose Co.）〕を、水中に分散させて混合し、抄紙ネットで抄造乾燥して、クレム吸水度３０ｍｍ、坪量１８g/ｍ2 の湿式吸収紙を得た。得られた吸収紙を、長さ１７５ｍｍ幅７０ｍｍの寸法にカットし、その吸収紙の上に、高吸水性ポリマーＢを、長さ１７５ｍｍ幅７０ｍｍに坪量４０g/ｍ2 でほぼ均一に散布し、更に、吸収体Ｅに用いた水の遠心保持量１．１ｇ/ ｇの木材化学パルプを、長さ１７５ｍｍ幅７０ｍｍ坪量２００g/ｍ2 で、空気中で積繊し、更にさらに、長さ１７５ｍｍ幅１４０ｍｍでカットした上述の湿式吸収紙で、上述したパルプ、高吸水性ポリマーＢ、吸収紙を包み込んで圧縮一体化したものを、吸収体Ｆとした。
【００５７】
＜吸収体Ｇ＞
吸収体Ｆで用いた水の遠心保持量１．３ｇ/ ｇの木材化学パルプと、吸収体Ｂで用いた架橋パルプＡとを、８０対２０の比率で水中に均一に分散させて混合し、抄紙ネットで抄造乾燥して、クレム吸水度３５ｍｍ、坪量４５g/ｍ2 の湿式吸収紙を得た。この湿式吸収紙のものと同組成のスラリーより、乾燥した時の坪量が４５g/ｍ2 となるように抄紙ネットでウェブを抄造し、乾燥前の湿潤したウェブ上に、高吸水性ポリマーＢを坪量１０g/ｍ2 となるように均一に散布し、更にそのポリマーＢの上に、予め抄紙した湿式吸収紙を貼り合わせて圧縮乾燥一体化し、トータル坪量１００g/ｍ2 のポリマーシートを得た。ポリマーシートを、長さ８０mm幅３５ｍｍの寸法に２枚及び長さ１７５mm幅１４０mmの寸法に１枚切りだし、図１及び２に示す吸収体の如く、大きい方のポリマーシートで、小さい方の２枚のポリマーシートを包み込んで吸収体を得、これを吸収体Ｇとした。
【００５８】
＜吸収体Ｈ＞
吸収体Ｆで用いた水の遠心保持量１．３ｇ/ ｇの木材化学パルプを、水中に均一に分散させて混合し、抄紙ネットで抄造乾燥して、クレム吸水度３０ｍｍ、坪量１８g/ｍ2 の湿式吸収紙を得た。得られた吸収紙を、長さ１７５mm幅７０mmの寸法にカットし、その吸収紙の上に、高吸水性ポリマーＢを、長さ１７５mm幅７０mmに坪量１０g/ｍ2 となるようにほぼ均一に散布し、更に、吸収体Ｅに用いた水の遠心保持量１．１ｇ/ ｇの木材化学パルプを、長さ１７５ｍｍ幅７０ｍｍ坪量３００g/ｍ2 で、空気中で積繊し、更に、長さ１７５ｍｍ幅１４０ｍｍの寸法にカットした、吸収体Ａで使用した坪量２０g/ｍ2 、クレム吸水度１０ｍｍのサクションヒートボンド不織布で、上述したパルプ、吸水性ポリマーＢ、及び吸収紙を包み込んで圧縮一体化したものを吸収体Ｈとした。
【００５９】
上述のようにして得られた各吸収体Ａ〜Ｈに関して、用いた親水性繊維の種類、用いた高吸水性ポリマーの種類、各吸収体中における水に膨潤しない親水性繊維又は水の遠心保持量０．７ｇ/ ｇ以下の親水性繊維の含有率（表１中、「吸収体中の親水性繊維の含有率」と表記）、各吸収体中における高吸水性ポリマーの含有率、吸収体表面から高吸水性ポリマーにかけての繊維集合体の拡散勾配の有無（クレム吸水度の勾配の有無）、吸収体の中央部（肉厚部）の厚み、吸収体の中央部以外（周辺部）の厚み、吸収体の占有容積Ｖ0 、吸収体の生理食塩水保持量Ｖ1 、及び容積保持量比Ｐ（＝V1／V0）を、表１に纏めて示した。
【００６０】
【表１】
2006006964.tif 000003
【００６１】
１．親水性繊維又は親水性発泡体の「水で膨潤させた後に遠心脱水したときの水保持量（水の遠心保持量）」、２．吸収体の厚み、３．吸収体の占有容積V0、及び４．吸収体の生理食塩水保持量Ｖ1 及び容積保持量比Ｐは、それぞれ以下に示す方法により測定した。
【００６２】
＜水の遠心保持量の測定＞
測定は２０℃６５％の恒温恒湿の部屋で行う。繊維や発泡体の親水性材料サンプルを１ｇ量り取り、ナイロンメッシュ（２５０メッシュ）からなる袋の中にサンプルを入れ、イオン交換水５００ｍｌの入ったビーカー中に入れ３０分間放置した。その後、遠心分離機〔国産遠心器（株）製のH-130C（商品名）〕にて、ビーカーから取り出したサンプルが入った袋を２０００回転／分（８９５G の遠心加速度）で１０分間回転させて遠心脱水した。そして、遠心脱水後のサンプル重量を測定し、以下に示す式から「水で膨潤させた後に遠心脱水したときの水保持量（水の遠心保持量）」を求めた。
水の遠心保持量（ｇ/ ｇ）＝〔遠心分離後のサンプル重量―初期のサンプル重量〕／初期のサンプル重量
【００６３】
高吸水性ポリマーＡ及びＢの生理食塩水に対する遠心保持量は、繊維や発泡体の親水性材料サンプル及びイオン交換水を、ポリマー及び生理食塩水〔大塚製薬（株）〕にそれぞれ代える以外は、水の遠心保持量の測定方法と同様にして測定した。尚、上記の温室度下では、高吸水性ポリマーは吸湿して重量が増加するので、その初期サンプル重量は、密閉したポリマーの容器のなかから素早く採取して秤量した。
【００６４】
＜吸収体の厚みの測定＞
吸収体の上面に荷重面積３ｃｍ2 （半径９．８mmの円板）及び２．５ｇ／ｃｍ2 の測定荷重で、厚み計〔ＰＥＡＣＯＣＫ  ＤＩＡＬ  ＧＡＵＧＥ，尾崎製作所（株）〕で、厚みＬを測定した。
【００６５】
＜吸収体の占有容積V0の測定＞
吸収体の２．５ｇ／ｃｍ2 の荷重下の厚みＬ（ｃｍ）と、吸収体の占有面積（平面積，ｃｍ2 ）の積により、吸収体の占有容積V0（ｃｍ3 ）を求めた。
【００６６】
＜生理食塩水保持量Ｖ1 及び吸収体の容積保持量比Ｐの測定＞
測定は２０℃６５％の恒温恒湿の部屋で行う。吸収体をナイロンメッシュ（２５０メッシュ）からなる袋の中に入れ、袋ごと、生理食塩水〔大塚製薬（株）〕３０００ｍＬの入ったビーカー中に入れ３０分間そのままに放置した。その後、ビーカーからサンプルの入った袋を取り出し、遠心分離機〔国産遠心器（株）製のH-130C（商品名）〕にて、サンプルが入った袋を２０００回転／分（８９５G の遠心加速度）で１０分間回転させて遠心脱水した。
遠心脱水後のサンプル重量を測定し、以下に示す式から「生理食塩水で膨潤させた後に遠心脱水したときの生理食塩水の保持量（生理食塩水保持量）」を求めた。生理食塩水保持量V1（ｇ）＝遠心分離後のサンプル重量（ｇ）―初期のサンプル重量（ｇ）
そして、得られた生理食塩水保持量V1（ｇ）を、上述のようにして測定したその吸収体の占有容積V0（ｃｍ3 ）で除して、容積保持量比Ｐ（ｇ／ｃｍ3 ）を求めた。
【００６７】
〔第１発明の実施例及び比較例〕
上述のようにして得られた吸収体Ａ〜Ｈを用い、以下のようにして、第１発明の実施例としての吸収性物品１〜４（本発明品１〜４）と、比較例としての吸収性物品１〜４（比較品１〜４）を製造した。
【００６８】
＜実施例としての吸収性物品１の製造＞
図１、２に示す如く、吸収体４に吸収体Ａを用い、トップシート２としてＰＥＴ／ＰＥ芯鞘複合繊維からなる坪量２５g/ｍ2 のサクションヒートボンド不織布に、開孔率１０％で、孔あたりの開孔直径が０．８ｍｍである開孔処理を施した開孔不織布を、吸収体４の上に重ね合わせ、表面シートと吸収体を、図１に示すようなパターン１２を有した熱ロールに通し、表面シートと吸収体をヒートシール１２により一体化した。その両サイドに、撥水性のＰＥＴ／ＰＥ芯鞘複合繊維からなる坪量２０g/ｍ2 のスパンボンド不織布からなる防漏シート６を２重にして積層した後、同様に熱ロールに通して、防漏シート６とトップシート２と吸収体４をヒートシール１１により一体化した。その後、吸収体４の非肌当接面側中央部に、幅５０mm長さ１５０ｍｍ坪量５g/ｍ2 で、スパイラル状塗布したホットメルト５と、その両側に、幅１mm長さ１５０ｍｍ坪量１５０g/ｍ2 で、ビード状に塗布したホットメルト５を塗布し、更に、坪量２５g/ｍ2 のポリエチレンバックシート３を重ね合わせた。その後、吸収体４の周囲をヒートシール１３により接着し、防漏シート６とトップシート２とバックシート３を一体化し、図１に示す形状に、長さ２００ｍｍ幅９５mmでカットした。更に、バックシート３の非肌当接面側には、ズレ止め用の粘着剤７として、長さ１５０ｍｍ、幅２０mm、坪量３０g/ｍ2 でホットメルト粘着剤を二本帯状に塗工し、これを幅６０mm長さ１７０ｍｍの剥離シート８で覆い、実施例としての吸収性物品（生理用ナプキン）１を得た。
【００６９】
＜実施例としての吸収性物品２〜４及び比較例としての吸収性物品１〜４の製造＞
吸収体Ａの代わりに吸収体Ｂ〜Ｄを用いた以外は、吸収性物品１の製造と同様にして、実施例としての吸収性物品２〜４を得た。また、吸収体Ａの代わりに吸収体Ｅ〜Ｈを用いた以外は、吸収性物品１の製造と同様にして、比較例としての吸収性物品１〜４を得た。
【００７０】
得られた各吸収性物品について、「生理食塩水を１０ｇ吸収させ、５分後に遠心脱水したときの該生理食塩水の固定化率（液保持固定化率）」、吸収性物品のモレ防止性能（モレ発生数）、及び液戻り量を、それぞれ以下に示す方法により測定、評価し、それらの結果を表２に示した。
【００７１】
【表２】
2006006964.tif 000004
【００７２】
以下に、生理食塩水の固定化率（液保持固定化率）、吸収性物品のモレ防止性能（モレ発生数）、及び液戻り量の測定及び評価方法を説明する。
＜液保持固定化率＞
測定は２０℃６５％の恒温恒湿の部屋で行う。図４に示す如く、吸収性物品を水平におき、直径１０mmの注入口のついた図３に示すアクリル板１５をのせ、更に試験用の生理用ナプキンに、吸収体の面積に対して５ｇ／ｃｍ2 の荷重がかかるように、重り１６，１６をのせる。次いで、注入口から生理食塩水〔大塚製薬（株）〕１０ｇを、１０ｍｌのビーカーにより約２秒間で注入し、液が完全に吸収されてから、アクリル板を載せたまま５分間放置する。その後、吸収性物品が折れ曲がることなく入る寸法のナイロンメッシュ（２５０メッシュ）からなる袋の中にサンプルを入れる。吸収性物品に吸収された生理食塩水の中で、吸収体に完全に固定されていない生理食塩水が遠心分離できるように、吸収性物品のトップシート側を外側に向けて（吸収体からトップシート側に遠心加速度がかかるように）、遠心分離機に設置する。遠心分離機〔国産遠心器（株）製のH-130C（商品名）〕にて、サンプルが入った袋を２０００回転／分（８９５Ｇの遠心加速度）で１０分間回転させて遠心脱水した。その後のサンプル重量を測定し、以下に示す式から、生理食塩水を１０ｇ吸収させ、５分後に遠心脱水したときの該生理食塩水の固定化率（液保持固定化率）を求めた。
液保持固定化率（％）＝〔（C −A ）／（B −A ）〕×１００
Ａ＝吸収性物品の初期重量（ｇ）
Ｂ= 生理食塩水（１０ｇ）注入後の吸収性物品の重量（ｇ）
Ｃ= 遠心分離後の吸収性物品の重量（ｇ）
【００７３】
＜モレ防止性能（モレ発生数）の測定＞
得られた各吸収性物品を、それぞれ、試験サンプル８０とし、図５に示すように、可動式女性腰部モデル９０に装着し、ショーツをはかせた後、腰部モデル９０を１００歩／分の歩行速度で１０分間歩行運動させた。その後、チューブ９１により脱繊維馬血〔日本バイオテスト研究所（株）製〕を歩行運動をさせながら４ｇ／分の速度で５ｇ注入した。その後、２０分歩行運動を継続させ、更に脱繊維馬血を歩行運動させながら４ｇ／分の速度で３ｇ（計８ｇ）注入して、２０分歩行運動させた。更に脱繊維馬血を４ｇ／分の速度で３ｇ（計１１ｇ）注入して、２０分歩行させた。それぞれ、５ｇ注入２０分歩行後、計８ｇ注入２０分後、及び計１１ｇ注入２０分後のそれぞれの時点で、サンプル数１０枚中のうち、モレが発生した枚数を数えた。
【００７４】
＜液戻り量の測定＞
得られた各吸収性物品を、それぞれ、試験サンプル８０として、図４に示す如く、表面シートを上に向けて水平におき、直径１０mmの注入口のついた図３に示すアクリル板１５をのせ、更に試験用の生理用ナプキンに、吸収体の面積に対して５ｇ／ｃｍ2 の荷重がかかるように、重り１６，１６をのせる。次いで、注入口から上記の脱繊維馬血６ｇを、１０ｍｌのビーカーにより約２秒間で注入し、液が完全に吸収されてから、アクリル板１５を載せたまま５分間放置する。
その後、幅７５mm長さ１９５mmにカットした坪量３０g/ｍ2 からなる吸収紙（針葉樹化学パルプ１００％）を１０枚、試験用の生理用ナプキン８０の肌当接面側に重ね、そのまま、生理用ナプキン８０を、図５に示す可動式女性腰部モデル９０に装着させショーツをはかせた後に、１００歩／分の歩行速度で１０分間歩行運動させた。１０分間の歩行終了後、試験用の生理用ナプキン８０と吸収紙１０枚を取りだし、吸収紙に吸収された血液量を求める事により、生理用ナプキンの表面から戻った血液の戻り量を求めた。各サンプルを５枚ずつ測定し、その平均値を求めて液戻り量とした。
【００７５】
表２の結果に示す如く、本発明の実施例としての吸収性物品（本発明品）１〜４は、水に膨潤しない親水性繊維もしくは水の遠心保持量が０．７ｇ/ ｇ以下である親水性繊維と高吸水性ポリマーとを含み、且つ生理食塩水を吸収保持させた時に９０％以上の生理食塩水が吸収性物品に完全に吸収保持されており、自由な液が少ない。
その結果、薄型でありながら、モレ発生数や、表面への液戻り量が少なく、ベタツキやムレの少ない快適な状態であることがわかる。これは、特定の親水性繊維と高吸水性ポリマーとを、所定の組み合わせ及び配合処方で構成し、表面材に吸収されてから、高吸水性ポリマーまで液の流れを理想化している結果である。
これに対して、比較例としての吸収性物品（比較品）１〜４は、生理食塩水の固定化率が８０％以下と低く、モレ発生数や液戻り量も多い。
【００７６】
＜第１及び第２発明の実施例としての吸収性物品５（本発明品５）の製造＞
吸収性物品１において、使用した非透湿のバックシートに代えて、炭酸カルシウム５０重量％とポリエチレン５０重量％とを溶融混合し、フイルムを製膜し２軸延伸した多孔性透湿バックシート（透湿度１．７ｇ／（１００ｃｍ2 ・ｈｒ）を使用した以外は、吸収性物品１と同様にして吸収性物品を製造し、本発明の実施例としての吸収性物品５を得た。
【００７７】
＜第１及び第２発明の実施例としての吸収性物品６（本発明品６）の製造＞
吸収性物品４において、使用した非透湿のバックシートの代えて、上述した多孔性透湿バックシート（透湿度１．７ｇ／（１００ｃｍ2 ・ｈｒ）を使用した以外は、実施例としての吸収性物品４と同様の材料を用いて同様に吸収性物品を製造し、本発明の実施例としての吸収性物品６を得た。
【００７８】
＜比較例としての吸収性物品５の製造（比較品５）＞
比較例としての吸収性物品４（比較品４）において、使用した非透湿のバックシートの代えて、上述した多孔性透湿バックシート（透湿度１．７ｇ／（１００ｃｍ2 ・ｈｒ）を使用した以外は、比較例４としての吸収性物品４と同様の材料を用いて同様に吸収性物品を製造し、比較例としての吸収性物品５を得た。
【００７９】
上記の如くして得られた吸収性物品〔実施例としての吸収性物品５，６（本発明品５，６）及び比較例としての吸収性物品４，５（比較品４，５）〕について、着用中における温湿度上昇抑制効果を調べるために、下記に示す方法にて、液を吸収させた時の温湿度変化を調べ、その結果を表３に示した。
【００８０】
【表３】
2006006964.tif 000005
【００８１】
＜温湿度の測定＞
３０℃６５％相対湿度の恒温恒湿環境下において測定する。左記環境湿において、被験者は上半身裸体になり、うつ伏せの状態にて３０分安静にする。そして、試験サンプル（吸収性物品）の吸収中央部に、生理食塩水３ｇを注入し、１０分間放置したサンプルを、サンプルの吸収面（肌当接面）側が被験者の背中側になるように設置する。吸収性物品と肌との間に、温湿度センサー〔商品名；本体データ−ストッカー  TRH-DM2   センサー部；専用プローブ  THP-28  神栄（株）製〕のプローブセンサーを挟み込み、吸収性物品の周りは、湿度が発散しない様に、粘着テープで密閉した。その後、２時間安静にし、２時間後の吸収性物品と肌との間の温湿度を測定し、その結果を表３に示した。
【００８２】
表３に示す如く、非透湿ＢＳ（バックシート）を用い、生理食塩水の固定化率が低い比較品４の場合には、湿度が９６％にもなり、また比較品４と同じ吸収体を用い、透湿ＢＳに変更した比較品５においても湿度が約１０％程下がる程度である。これに対して、本発明品５，６のように、透湿性バックシートを用い、生理食塩水の固定化率が高い場合には、湿度を７０％程度まで下げることができ、温度も低く抑えられていることがわかる。表３に示す結果から、本発明によれば、温度・湿度が着装内でこもらず、ムレずに涼しげな、快適な吸収性物品を提供できることが判る。
【００８３】
〔第１及び第２発明の実施例及び比較例〕
＜第１及び第２発明の実施例としての吸収性物品７，８（本発明品７，８）及び比較例としての吸収性物品６，７（比較品６，７）の製造＞
実施例としての吸収性物品１（本発明品１）の製造に用いた吸収体Ａ及び非透湿バックシートの代わりに、以下に示す吸収体及び以下に示す透湿バックシートをそれぞれ用いた以外は、該吸収性物品１（本発明品１）の製造と同様にして吸収性物品を製造した。
【００８４】
実施例の吸収性物品７（本発明品７）；上記吸収体Ｄ、透湿バックシートＡ
実施例の吸収性物品８（本発明品８）；上記吸収体Ｄ、透湿バックシートＢ
比較例の吸収性物品６（比較品６）  ；上記吸収体Ｆ、透湿バックシートＡ
比較例の吸収性物品７（比較品７）  ；上記吸収体Ｆ、透湿バックシートＣ
【００８５】
透湿バックシートＡ〜Ｃは、それぞれ、ポリエチレンと炭酸カルシウムを溶融混合し、製膜したフィルムを２軸延伸して得たもので、炭酸カルシウムをポリエチレンに均一に分散するための分散剤を異ならせることにより、透湿度及び／又は濡れ張力を異ならせてある。
表４に、透湿バックシートＡ〜Ｃの坪量、透湿度及び濡れ張力を示す。
尚、透湿度は、ＪＩＳ  Ｚ０２０８に準拠して測定した値、濡れ張力は、以下に示す濡れ張力の測定方法に従って測定した値である。
【００８６】
【表４】
2006006964.tif 000006
【００８７】
＜濡れ張力の測定方法＞
防漏層（透湿シート）の濡れ張力は、ＪＩＳ  Ｋ６７６８の"プラスチックフィルム及びシートの濡れ張力試験方法"を参考とした下記方法に従って測定した。本明細書に記載されていない点については、ＪＩＳ  Ｋ６７６８に準じて測定する。
温度２３℃、相対湿度５０％の測定室内で評価を実施した。
防漏層として用いるシート材（透湿シート）を、縦２００ｍｍ×横１００ｍｍの寸法に切りだして試験サンプルとした。尚、試験サンプルは、３ケ所の滴下ができれば、特にこの大きさである必要はない。
濡れ試験用の試験液として、ホルムアルデヒドとエチレングリコールモノエチルエーテルの２種類の試薬で作成された表面張力３０〜５０ｍＮ／ｍの範囲に調整した市販の試験液（和光純薬工業（株）製）を用意した。
【００８８】
先ず、図６に示すように、水平に置かれたステンレス板（縦２５０ｍｍ×横１５０ｍｍ）上に、試験サンプルを載せた。
そして、この測定サンプル上に、表面張力５０ｍＮ／ｍの試験液を、図に示すように、約１ｍｌずつ３ケ所に滴下した後、３分間放置した。
滴下してから３分後に、試験サンプルをステンレス板から離し、試験サンプルを通して試験液がステンレス板側に染み出して漏れていないか評価した。
３ケ所総てにおいて漏れていない場合、試験液の表面張力を４９ｍＮ／ｍに下げて、同様に評価した。それでも漏れない場合、順次表面張力を、１ｍＮ／ｍづつ下げ同様に評価し、１ケ所でも試験液が染み出し漏れるまで評価を繰り返した。
そして、試験液の漏れ出しが初めて観察された評価液の直前に使用した評価液の表面張力の値を、その防漏層（透湿シート）の濡れ張力とした。例えば、測定サンプルの染み出しによる漏れが、４０ｍＮ／ｍの試験液まで認められず、３９ｍＮ／ｍの試験液において初めて観察された場合、透湿シートの濡れ張力は４０ｍＮ／ｍとした。
【００８９】
実施例の吸収性物品７，８（本発明品７，８）及び比較例の吸収性物品６，７（比較品６，７）のそれぞれについて、上述した方法により、生理食塩水の固定化率（液保持固定化率）を測定し、その結果を表５に示した。
【００９０】
【表５】
2006006964.tif 000007
【００９１】
＜染み出しにくさの評価＞
また、実施例の吸収性物品７，８（本発明品７，８）及び比較例の吸収性物品６，７（比較品６，７）のそれぞれについて、以下に示す方法により、防漏層を通しての染み出しにくさを評価した。
即ち、表面張力３５ｍＮ／ｍの擬似血液を用いて、染み出し試験を行った。尚、試験は、温度２０℃、６５％湿度環境下で行った。
図７（ａ）に示す如く、縦２３０ｍｍ×横１００ｍｍにカットした濾紙（タイプ２、東洋濾紙（株）製）の上に、吸収性物品（生理用ナプキン）を試験サンプルとして重ね合わせた。
そして、重ね合わせたナプキンの中央部に、マイクロチューブポンプを用いて、表面張力３５ｍＮ／ｍの擬似血液を、１０ｇ／分の注入速度で１０ｇ吸収させた後、１分間放置した。
放置後、図７（ｂ）に示す如く、擬似血液を吸収させた吸収中央部上に直径６０ｍｍ、厚み５ｍｍの円径のアクリル板をのせ、更に２ｋｇの重りをのせて３時間加圧した。３時間の加圧中における加圧開始後３０分、１時間及び３時間の各時点において、濾紙に擬似血液が染み出しているかどうかを肉眼で観察した。その結果を、表５に示した。
【００９２】
尚、表面張力３５ｍＮ／ｍの擬似血液は、以下のようにして調整した。
先ず、イオン交換水１５００ｇに、カルボキシメチルセルロースナトリウム（ＣＭＣ・Ｎａ、関東化学（株）製）５．３ｇを入れ、完全に溶解させた。
それとは、別にイオン交換水５５６ｇに、塩化ナトリウム２７ｇ及び炭酸水素ナトリウム１２ｇを入れ、完全に溶解させた。得られたＣＭＣ・Ｎａ水溶液、ＮａＣｌ・ＮａＨＣＯ3 水溶液及びグリセリン９００ｇを撹拌混合し、更に、赤色２号（保土谷化学工業（株）製）０．３ｇを加えて完全に溶解させる。これに、界面活性剤アルキルグルコシド（商品名；ＡＧ−１０Ｌ、花王（株）製）を、全体の活性剤濃度が０．０１５ｗｔ％になる様に加える（０．４３２ｇ）。
得られた混合溶液の温度を２０℃にし、表面張力測定を行い、３５±１ｍＮ／ｍにあることを確認して試験溶液とした。尚、表面張力が３５±１ｍＮ／ｍの範囲にない時は、アルキルグルコシドの濃度を若干量調整し、３５±１ｍＮ／ｍに調整した。
【００９３】
表５に示すように、比較品６，７においては、防漏層（透湿バックシート）を通して漏れが生じた。この結果から、液保持固定化率（生理食塩水の固定化率）が低いか又は防漏層の濡れ張力が所定値以下でない場合には、排泄液の表面張力が低いと防漏層を通しての液の染み出しが生じることが判る。これに対して、本発明品７，８においては、１時間の加圧後でも液の染み出しが認められなかった。特に本発明品７の防漏層の濡れ張力が３７ｍＮ／ｍ以下の場合には、３時間の加圧後でも染み出しが認められず、排泄液が低表面張力であっても防漏層を通しての染み出しが特に良好に防止されることが判る。
【図面の簡単な説明】
【００９４】
【図１】図１は、本発明の吸収性物品の一実施形態としての生理用ナプキンを示す平面図である。
【図２】図２は、図１のＸ−Ｘ線断面を模式的に示す断面図である。
【図３】図３は、液保持固定化率及び液戻り量の測定に用いたアクリル板を示す(a) 側面図及び(b) 平面図である。
【図４】図４は、液保持固定化率及び液戻り量の測定方法を説明するための説明図である。
【図５】図５は、モレ防止性能（モレ発生数）の測定方法を説明するための説明図である。
【図６】図６は、濡れ張力の測定方法を説明するための説明図である。
【図７】図７は、染み出しにくさの評価方法を説明するための説明図である。
【符号の説明】
【００９５】
１  生理用ナプキン（吸収性物品）
２  トップシート（表面層）
３  バックシート（防漏層）
４  吸収体（吸収層）
４ａ  肉厚部
４ｂ  周辺部
５  ホットメルト粘着剤
６  防漏シート
７  粘着剤
８  剥離シート
【図１】
2006006964.tif 000008
【図２】
2006006964.tif 000009
【図３】
2006006964.tif 000010
【図４】
2006006964.tif 000011
【図５】
2006006964.tif 000012
【図６】
2006006964.tif 000013
【図７】
2006006964.tif 000014